(57)【要約】【課題】転写材上のトナーの付着を防止しつつ、転写材の搬送能を向上した画像形成装置の搬送コロを提供すること。【解決手段】例えば、コロ３と４を、それぞれコロ軸５，６に間隔を置いて２個ずつ設けて搬送コロ１と２を構成する。コロ４は、従動側の排紙コロであり、外周面４ａと両側の側面４ｂ，４ｃとがそれぞれなす両側の角部を、それぞれ全周に亘ってＲ形状のＲ形状部４ｄとしている。そのコロ４の外周面４ａと両側のＲ形状部４ｄ，４ｄと両側の側面４ｂ，４ｃの部分に、それらの表面に沿うように覆う離型層７を充実構造のフッ素樹脂により形成する。【選択図】図１
2006089172.tif 000002
【特許請求の範囲】
【請求項１】
電子写真方式を用いた画像形成装置の定着部よりも搬送下流側に設けられて前記定着部を通過した後の転写材を互いに圧接する対をなすコロにより排紙方向に搬送する搬送コロにおいて、
前記対をなすコロはそれぞれコロ軸にその軸線方向に沿って間隔を置いて複数設けられ、
前記対をなすコロの少なくとも画像面が接する側のコロは、外周面に充実構造のフッ素樹脂からなる離型層が設けられた弾性体で構成したことを特徴とする画像形成装置の搬送コロ。
【請求項２】
前記離型層は、前記弾性体の外周面に予め作製した前記充実構造のフッ素樹脂のシート状物又はチューブ状物を被せることより形成されていることを特徴とする請求項１に記載の画像形成装置の搬送コロ。
【請求項３】
前記弾性体はゴム材を切削することで形成したことを特徴とする請求項１に記載の画像形成装置の搬送コロ。
【請求項４】
画像面が接する側の前記コロは、前記充実構造のフッ素樹脂のチューブ状物内にゴム材を充填し、これを所定幅に切断することで得られたことを特徴とする請求項１に記載の画像形成装置の搬送コロ。
【請求項５】
前記充実構造のフッ素樹脂のチューブ状物は、前記充実構造のフッ素樹脂のシート状物を巻き回して形成され、当該巻き方向を画像面が接する側の前記コロの回転方向と同じとしたことを特徴とする請求項４に記載の画像形成装置の搬送コロ。
【発明の詳細な説明】
【技術分野】
【０００１】
この発明は、電子写真方式を用いて画像を形成する複写機，プリンタ，ファクシミリ等の画像形成装置の定着部よりも搬送下流側に設けられる搬送コロに関し、特にフルカラーの画像形成装置への使用に適した搬送コロに関する。
【背景技術】
【０００２】
例えば電子写真方式の画像形成装置である複写機では、トナーにより画像が形成されて定着部を通過した転写材（転写紙，オーバーヘッドプロジェクタ用の透明シート等）を排紙方向に搬送する搬送系が設けられているが、その搬送系には図５に示すように、コロ３２をコロ軸３３に、またコロ３７をコロ軸３８にそれぞれ軸線方向に沿って間隔を置いて串状に複数個固定した駆動側の搬送コロ３１と従動側の搬送コロ３６とを、上下方向に互いに圧接させて設けたりしている。
【０００３】
このような串状に形成された搬送コロ３６の場合には、コロ３７の外周面３７ａの一部しか転写材に接しない。すなわち、図６に示す搬送ローラ４１，４２の場合にはローラの外周面が全て転写材Ｐの全幅Ｗに接するが、搬送コロ３６ではコロ３７の外周面３７ａの部分しか転写材に接しない。したがって、図５に示したような形状にコロ３７が形成されていて、その各コロ３７には外周面３７ａと両側面３７ｂ，３７ｃとの間に角部３４，３４があるときには、それらの角部３４によって搬送中の転写材に折れ筋やしわ等によるコロの跡がつきやすい。
【０００４】
そのため、このような串状に形成した搬送コロを使用するものでは、図７に示す搬送コロ３６′ように、コロ３７′の外周面３７ａと両側面３７ｂ，３７ｃとの間の角部を全周に亘ってＲ形状部３５にしたりしている。そして、このようなコロ３７′は、例えば樹脂による金型成形により形成したりしている。しかしながら、上述したようにコロの角部にＲ形状部を形成するために金型を使用してコロを樹脂やゴムで形成するようにした場合には、金型の精度をかなり高めたとしても、形成されるコロには図８に示すような型割面（パーティングライン）に対応して引っ掻きキズのようなシャープな高さｈ＝０．０５ｍｍ程度の微小な段部３９ができるため、転写材上に形成される画像に段部３９に対応したコロの跡ができて画像品質が低下しやすいということがあった。
【０００５】
この転写材上にできるコロの跡は、コロを転写材に押し付けるコロの圧力を弱くすれば改善されるが、このようにすればコロによる転写材の搬送力が低下してしまうため、その搬送コロを排紙コロにしている場合には転写材のスタック性が悪くなってしまうということがあった。
【０００６】
また、画像形成装置がフルカラーである場合には、一般的に定着部の温度が白黒のものに比べて高く、定着ローラと加圧ローラとの加圧力（接触圧力）も高いのが普通である。そのため、作像部で転写材上に転写されたトナー像が定着部で加熱されながら加圧されると、そのトナーは白黒の画像形成装置の場合にはやや軟化する程度で液状にまでなることはないが、フルカラーの場合には加熱温度とローラ同士の加圧力が共に高いため液状にまでなる。
【０００７】
このようにトナーが液状になってしまうと、それが十分に乾燥するまでには時間がかかるようになるので、そのトナーが十分に乾いていない状態で転写材が排紙部の搬送コロにより排紙トレイ等に排出されるようになるため、転写材上のトナーが搬送コロの外周面等に付着しやすい。
【０００８】
このようにして、転写材上から剥離して搬送コロに転移したトナーは、次にその搬送コロの位置に搬送される転写紙に付着するようになるため（オフセット）、画像品質が低下してしまうという問題点があった。そして、このようなオフセットは、液状のインクを使用するインクジェット方式のプリンタ等でも同様に発生するので厄介であった。
【０００９】
そこで、電子写真方式を用いた画像形成装置の定着部よりも搬送下流側に設けられて上記定着部を通過した後の転写材を互いに圧接する対をなすコロにより排紙方向に搬送する搬送コロにおいて、上記対をなすコロはそれぞれコロ軸にその軸線方向に沿って間隔を置いて複数設けられ、そのコロはそれぞれ外周面と両側面とがなす角部を全周に亘ってＲ形状に形成され、その対をなすコロの少なくとも画像面が接する側のコロの少なくとも外周面とＲ形状に形成された部分の表面をフッ素樹脂により上記表面に沿って覆うことにより離型層を形成し、その離型層の表面粗さを４μｍ以下としたものが、特開２０００−２２６１４６公報が提案されている。
【特許文献１】特開２０００−２２６１４６公報
【発明の開示】
【発明が解決しようとする課題】
【００１０】
しかしながら、上記提案における離型層は、各コロの少なくとも外周面とＲ形状に形成された部分の表面にフッ素樹脂をコーティングすることにより形成するため、コーティングする材料の耐薬品性や耐熱性等の制約が多く、実際にコーティングすることが困難であった。
【００１１】
一方で、離型層表面の離型性を向上させるために、離型層表面を平滑化させすぎてしまうと、滑りやすくなってしまい搬送能力の低下（転写材のスタック性の悪化）が生じるといった問題もある。
【００１２】
本発明は、前記従来における諸問題を解決し、以下の目的を達成することを課題とする。即ち、本発明の目的は、転写材上のトナーの付着を防止しつつ、転写材の搬送能を向上した画像形成装置の搬送コロを提供することである。
また、他の目的は、離型層が下層の材料に制約を受けることなく形成された画像形成装置の搬送コロを提供することである。
【課題を解決するための手段】
【００１３】
上記課題は、以下の手段により解決される。即ち、
本発明の画像形成装置の搬送コロは、
電子写真方式を用いた画像形成装置の定着部よりも搬送下流側に設けられて前記定着部を通過した後の転写材を互いに圧接する対をなすコロにより排紙方向に搬送する搬送コロにおいて、
前記対をなすコロはそれぞれコロ軸にその軸線方向に沿って間隔を置いて複数設けられ、
前記対をなすコロの少なくとも画像面が接する側のコロは、外周面に充実構造のフッ素樹脂からなる離型層が設けられた弾性体で構成したことを特徴としている。
【００１４】
本発明の画像形成装置の搬送コロでは、離型層の構成材料として、充実構造のフッ素樹脂を適用している。この充実構造のフッ素樹脂は、フィラー等の加工助剤を必要としない材料であり、従来フッ素樹脂よりもきわめて離型性が高いため、例えば、表面荒さが従来より荒れていても、従来フッ素樹脂と同等或いはそれ以上の離型性を示す。また、この充実構造のフッ素樹脂は、薄くても丈夫な強度を有するものであり、下層の弾性体の起因する弾性特性が十分得られる。このように、転写材を良好に搬送可能なように表面粗さを持たしても、離型性が十分付与されるので、転写材上のトナーの付着を防止しつつ、転写材の搬送能を向上することが可能となる。
【００１５】
本発明の画像形成装置の搬送コロにおいて、前記離型層は、前記弾性体の外周面に予め作製した前記充実構造のフッ素樹脂のシート状物或いはチューブ状物を被せることより形成されていることが好適である。また、前記弾性体はゴム材を切削することで形成されることが好適である。これにより、離型層が、弾性体の構成材料の耐薬品性や耐熱性等の制約を受けることなく簡易に形成できる。
【００１６】
本発明の画像形成装置の搬送コロにおいて、画像面が接する側の前記コロは、前記充実構造のフッ素樹脂のチューブ状物内にゴム材を充填し、これを所定幅に切断することで得られることが好適である。これにより、離型層が、弾性体の構成材料の耐薬品性や耐熱性等の制約を受けることなく簡易に形成できる。そして、生産性よくコロが製造可能となる。
また、前記充実構造のフッ素樹脂のチューブ状物は、前記充実構造のフッ素樹脂のシート状物を巻き回して形成され、当該巻き方向を画像面が接する側の前記コロの回転方向と同じとすることが好適である。これにより、離型層の剥がれが防止可能となる。
【発明の効果】
【００１７】
本発明によれば、転写材上のトナーの付着を防止しつつ、転写材の搬送能を向上した画像形成装置の搬送コロを提供することができる。また、離型層が下層の材料に制約を受けることなく形成された画像形成装置の搬送コロを提供することができる。
【発明を実施するための最良の形態】
【００１８】
以下、この発明の実施の形態を図面に基づいて説明する。図１はこの発明による画像形成装置の搬送コロの一実施形態例を一部断面にして示す正面図、図２は同じくその搬送コロを排紙コロとして使用した画像形成装置の排紙系付近を示す概略図である。
【００１９】
この搬送コロ１，２は、図２に示す電子写真方式を用いた画像形成装置の定着部１０よりも搬送下流側（図で左方側）に設けるものであり、この実施の形態ではそれらを排紙コロとして使用している。そして、その対をなす搬送コロ１，２の互いに上下方向に圧接するコロ３，４により定着ローラ１３と加圧ローラ１４とからなる定着部１０を通過した後の転写紙等の転写材Ｐを排紙方向に搬送する。
【００２０】
その対をなすコロ３，４は、図１に示すようにそれぞれコロ軸５，６にその軸線方向に沿って間隔を置いて２個ずつ（３個以上であってもよい）設けられており、そのコロ３は駆動側の排紙コロであり、例えばゴム（ＥＰＤＭ）で図示のような形状に形成されている。また、そのコロ３に対向するコロ４は、コロ３によって連れ回り回転される従動側の排紙コロであり、例えばそれをシリコンゴムで形成して、外周面４ａと両側の側面４ｂ，４ｃとがそれぞれなす両側の角部を、それぞれ全周に亘ってＲ形状のＲ形状部４ｄとしている。
【００２１】
また、その対をなすコロ３，４のうち、転写材Ｐの画像面Ｐａ（図２参照）が接する側のコロとなるコロ４の外周面４ａと両側のＲ形状部４ｄ，４ｄと両側の側面４ｂ，４ｃの部分に、それらの表面に沿うように覆う離型層７を充実構造のフッ素樹脂により形成している。なお、離型層７は、外周面４ａと両側のＲ形状部４ｄ，４ｄの部分にのみ形成するようにしてもよいが、好ましくはこの実施の形態のように両側の側面４ｂ，４ｃの部分まで形成するとよい。
【００２２】
搬送コロ２を構成するコロ軸６は、図３に示すような形状に、例えば樹脂で形成する。そのコロ軸６は、軸線方向に間隔を置いてコロ取付部８，９を形成しており、そのコロ取付部８と９にはコロ４のコロ幅に略等しい間隔Ｗ１をあけて、対のコロ規制突起１１，１２をそれぞれ形成している。そのコロ規制突起１１と１２は、コロ軸６の外周面からの突出量Ｈを、例えばＨ＝０．５にしている。
【００２３】
コロ４は、弾性体として例えばシリコンゴム（ゴム材）を図１に示すような形状に切削加工することにより形成する。そして、そのコロ４を、コロ軸６のコロ取付部８と９にそれぞれ圧入により嵌合させ、それらのコロ４，４がコロ軸６と一体で回転するようにしている。なお、搬送コロ１も、２つのコロ３，３をコロ軸５にそれぞれ圧入により嵌合させて、それらのコロ３，３がコロ軸５と一体で回転するようにしている。
【００２４】
コロ４を覆う離型層７は、そのコロ４の外周面４ａと両側のＲ形状部４ｄ，４ｄから両側面４ｂ，４ｃの部分に、予め作製した充実構造のフッ素樹脂のチューブ状物或いはシート状物を被せることで形成することができる。充実構造のフッ素樹脂からなるチューブ状物を製造する場合、充実構造のフッ素樹脂のシート状物をチューブ状に巻回積層接着するが、例えば、充実構造のＰＴＦＥのシート状物をチューブ状に巻回積層接着する好ましい方法としては、金属製円柱の周りにＰＴＦＥ膜を複数回巻回した後、この巻回物をオーブンにてＰＴＦＥの融点以上の温度で加熱した後、空冷してから金属製円柱の周りについているＰＴＦＥ膜を取り外す方法がある。この方法により、のり巻き状の層構造をもつ充実構造のＰＴＦＥのチューブ状物を得ることができる。この巻き回しの方向は、コロ４の回転方向と同じにすることがよい。これにより、離型層の剥がれが防止可能となる。
【００２５】
また、コロ４は、予め作製した充実構造のフッ素樹脂の幅広のチューブ状物内に、弾性体として例えばシリコンゴム（ゴム材）を充填し、これを所定幅に切断することでも得ることができる。
【００２６】
このように、コロ４は、予め作製した充実構造のフッ素樹脂のシート状物或いはチューブ状物を、シリコーンゴム（弾性体）の外周面に被せることで作製できるので、離型層が、弾性体の構成材料の耐薬品性や耐熱性等の制約を受けることなく簡易に形成できる。即ち、弾性体の材料制約がなくなる。
【００２７】
ここで、離型層７を構成する充実構造のフッ素樹脂（以下、充実構造のフッ素樹脂膜）について詳細に説明する。この充実構造のフッ素樹脂膜としては、ポリテトラフルオロエチレン（ＰＴＦＥ）膜、テトラフルオロエチレン−パーフルオロアルキルビニルエーテル共重合体（ＰＦＡ）膜、テトラフルオロエチレン−ヘキサフルオロプロピレン共重合体（ＦＥＰ）膜などが挙げられる。
【００２８】
そして、これら充実構造のフッ素樹脂膜とは、以下の特性を有するものである。また、これらの特性が離型層７の特性である。
【００２９】
空隙率は、５〜９８％が好ましく、より好ましくは２０〜９６％である。空孔率は、ＪＩＳ  Ｋ  ６８８５の見掛け密度測定に準拠し、測定した見掛け密度（ρ）より次式：空孔率（％）＝（２．２−ρ）／２．２×１００で計算して求めた値である。
【００３０】
表面粗さ（Ｒａ）は（値）は、０．５〜１５μｍが好ましく、より好ましくは１〜１０μｍである。この表面粗さ（Ｒａ）は、ＪＩＳ  Ｂ  ０６０１により求めた値である。
【００３１】
引張強度は、１０Ｎ／ｍｍ2以上であることが好ましく、より好ましくは５０Ｎ／ｍｍ2以上である。このの引張強度は、ＪＩＳ  Ｋ  ７１２７により測定した値（試験片は２号試験片、試験速度は５０ｍｍ／ｍｉｎ、タテ・ヨコの平均値）である。
【００３２】
厚さは、１〜３０μｍであることが好ましく、より好ましくは５〜２５μｍである。
【００３３】
このような特性を有する充実構造のフッ素樹脂膜は、離型性、強度、耐摩耗性等に優れている。
【００３４】
次に、充実構造のフッ素樹脂膜の製造方法について説明する。例えば、充実構造のＰＦＡとＦＥＰは、熱溶融性であるため、例えば、押出しインフレーション法、キャスティング法等により得られた充実構造の薄膜である。また、充実構造のＰＴＦＥは、延伸多孔質ＰＴＦＥ（ｅＰＴＦＥ）フィルムを熱プレスすることにより得られ充実構造の薄膜である。特に、ｅＰＴＦＥフィルムを熱プレスして製造される充実構造のＰＴＦＥ膜は、特に、耐熱性、離型性、強度、耐摩耗性等に優れているため好ましい。
【００３５】
ここで、ｅＰＴＦＥフィルムとは、ＰＴＦＥのファインパウダーを成形助剤と混合することにより得られるペーストの成形体から、成形助剤を除去した後、高温高速度で延伸、さらに必要に応じて焼成することにより得られるもので、一軸延伸の場合、ノード（折り畳み結晶）が延伸方向に直角に細い島状となっていて、このノード間を繋ぐようにすだれ状にフィブリル（折り畳み結晶が延伸により解けて引出された直鎖状の分子束）が延伸方向に配向している。そして、フィブリル間、又はフィブリルとノードとで画される空間が空孔となった繊維質構造となっている。また、二軸延伸の場合には、フィブリルが放射状に広がり、フィブリルを繋ぐノードが島状に点在して、フィブリルとノードとで画された空間が多数存在するクモの巣状の繊維質構造となっている。
【００３６】
このｅＰＴＦＥフィルムは、１軸延伸ｅＰＴＦＥフィルムであってもよいし、２軸延伸ｅＰＴＦＥフィルムであってもよいが、好ましくは２軸延伸ｅＰＴＦＥフィルムである。２軸延伸されたｅＰＴＦＥフィルムは、２軸方向に延伸されているため、１軸延伸されたｅＰＴＦＥフィルムよりも異方性が低く、ＴＤ方向（フィルム幅方向）、ＭＤ方向（フィルム長さ方向）ともに高い強度のＰＴＦＥ膜を得ることができる。
【００３７】
充実構造のＰＴＦＥ膜を製造するには、例えば、先ず、ｅＰＴＦＥフィルムを、第１圧縮工程において、その融点未満の温度で圧縮（加圧）して圧延フィルムを得る。この場合、その圧縮温度は、ＰＴＦＥの融点よりも低い温度であれば特に制約されないが、通常１℃以上、好ましくは１００℃以上低い温度である。圧縮温度が融点以上になると充実フィルムの収縮が大きくなる。その圧縮条件は、得られるフィルムの空孔率が５〜９８％以下、好ましくは２０〜９６％、より好ましくは４０〜９５％以下となるような条件である。圧縮力は、面圧で、例えば、０．０５〜１２０Ｎ／ｍｍ2、好ましくは０．１〜１００Ｎ／ｍｍ2である。
【００３８】
次に、第１圧縮工程において得られる圧延フィルムを、第２圧縮工程において、例えば、ＰＴＦＥの融点以上の温度で圧縮（加圧）する。この場合、その圧縮温度は、ＰＴＦＥの融点以上の温度であればよく、特に制約されないが、通常、その融点よりも１〜１００℃、好ましくは２０〜８０℃高い温度である。ｅＰＴＦＥフィルムを融点以上に加熱することにより、充実膜表面の平滑性を高めることができる。圧縮温度は、圧力を開放する時点で融点よりも低い温度まで下げられていることが好ましい。融点以上の温度で圧力を開放すると、充実フィルムの収縮が大きくなり、又皺が入り易くなる。圧縮条件は、得られる充実構造のフィルムの空孔率が上記範囲となるようにな条件である。その圧縮力は、面圧で、例えば、５〜５０Ｎ／ｍｍ2、好ましくは５〜３０Ｎ／ｍｍ2程度である。
【００３９】
この際、ｅＰＴＦＥフィルムを圧縮しながらＰＴＦＥの融点以上の温度をかけた後、圧力を保持した状態でＰＴＦＥの融点以下の温度まで冷却することがよく、これにより１パスで充実膜を製造することができる。この方法によれば、ｅＰＴＦＥフィルムに圧縮開始時点からＰＴＦＥの融点以上の温度をかけても、ｅＰＴＦＥフィルムにかけられた圧力が開放される前にＰＴＦＥの融点より低い温度まで冷却されるため、得られる充実構造の膜に収縮がほとんど起こらない。例えば、ベルトプレス装置を用いれば、ｅＰＴＦＥフィルムがベルト間で圧縮された状態で、ＰＴＦＥの融点以上の温度をかけた後、融点より低い温度まで冷却することにより、収縮の小さい充実膜を得ることができる。
【００４０】
また、この方法によれば、スカイビング法では困難であった薄膜（例えば５０μｍ以下）の透明ＰＴＦＥ薄膜を容易に得ることができる。また、得られるＰＴＦＥ膜の表面粗さ（Ｒａ）は、第２圧縮工程で圧縮（加圧）手段（プレス板を用いて熱プレスを行うときにはそのプレス板、熱プレス板で圧縮するときには、主にその耐熱性フィルム）の表面粗さ（Ｒａ）で決まる。
【００４１】
なお、充実構造のフッ素樹脂膜は、特開２００３−２５４３２４公報に従って作製することができる。
【００４２】
次に、このように構成した対の搬送コロ１，２を画像形成装置の排紙部に組み込んで画像形成動作を行って画像品質を評価した実験結果について説明する。実験の条件としては、図２に示した画像形成装置の定着部１０の定着ローラ１３と加圧ローラ１４の設定温度を共に１５０℃、コロ４の一個当たりのコロ圧を５０ｇ、定着部１０の線速度を１０３ｍｍ／ｓｅｃ、対の搬送コロ１，２（排紙部）による排紙線速を１９３ｍｍ／ｓｅｃとした。また、各コロ４の表面に離型層７を形成する従動側の搬送コロ２は、コロ４の図１に示した外径Ｄを９ｍｍ、コロ幅Ｗｃを８ｍｍに形成した。
【００４３】
【表１】
2006089172.tif 000003
【００４４】
搬送コロ２（コロ４）は、以下の製法により作製した充実構造のフッ素樹脂のチューブ状物を、上記実施形態と同様な形状に切削加工したシリコンゴム（ゴム材）の外周面に被せることで作製した。そして、充実構造のフッ素樹脂のチューブ状物の表面粗さ（Ｒａ）（即ち離型層７の表面粗さ（Ｒａ））を１〜１４μｍの範囲で４μｍずつ異ならせたものを使用して評価した。
また、比較のために、ＰＴＦＥ樹脂（デュポン製、ＨＰＪ）を分散した溶液を同様に表面粗さ（Ｒａ）が異なるようにシリコンゴム（ゴム材）の外周面にコーティング（塗布形成）したコロについても評価した。なお、このコーティングして形成された離型層の特性（表面粗さ以外）は、空隙率４５％、引張強度５０Ｎ／ｍｍ2、膜厚３０μｍであった。
【００４５】
−充実構造のフッ素樹脂のチューブ状物の作製例−
ｅＰＴＦＥ膜（空孔率６０％、厚さ１５μｍ）をカレンダーロール装置でロール温度７０℃、線圧１８Ｎ／ｍｍ2、送り速度１ｍ／ｍｉｎで圧縮し、空孔率５５％、厚さ２０μｍの圧延フィルムを得た。
【００４６】
得られた圧延フィルムを２枚のポリイミドフィルム（宇部興産製、ユーピレックス２０Ｓ）の間に挟み、ホットプレス装置でプレス板温度１２０℃、面圧１ＭＰａで２秒間加熱プレスし、表面粗さＲａ５μｍ、空孔率５０％、厚さ７μｍの充実構造のＰＴＦＥフィルムを得た。
【００４７】
この充実構造のＰＴＦＥフィルム（幅３００ｍｍ）の片面にコロナ放電処理を施し、コロナ処理面が内側にくるようにＳＵＳ製円柱（外径φ１５ｍｍ、幅３００ｍｍ）にのり巻き状に２．１ラップ巻き付ける。この際長さ方向に巻いてゆき、ＳＵＳ製円柱軸方向に収縮しないようにフィルム端部をリング状ストッパーで固定する。ついで４００℃オーブン中で３０ｍｉｎ焼成し、空冷後にストッパーを外し、ＳＵＳ製芯金からＰＴＦＥのチューブ状物を取り外して、最大厚み２０μｍ（二層部分厚み１２μｍ、三層部分厚み１８μｍ）、φ１５ｍｍの充実ＰＴＦＥチューブ状物を得た。この充実ＰＴＦＥチューブ状物のＲａ６μｍ、引張強度は８０Ｎ／ｍｍ2であった。
【００４８】
なお、ホットプレスを行う際の上記２枚のポリイミドフィルム（宇部興産製、ユーピレックス２０Ｓ）の表面粗さ（Ｒａ）を変えることで、異なる表面粗さ（Ｒａ）を有するチューブ状物を得ることができる。
【００４９】
―評価―
離型性を評価するために、デュポン製  ＨＰＪ  厚さ３０μのチューブを被せたコロを基準に汚れ具合を比較した。具体的には、単色、白黒又はシアン  ３０％のハーブトーン（ハーフトーンだと定着器を通過しても十分に固着しない）をＡ３縦で３０枚通し、コロの汚れを、トナーとの親和性（トナーがアクリルかポリエステルなので）がよいポリエステルテープに転写し白い紙の上に貼ってその汚れ程度を３段階のグレードをつけて評価した。そして、Ｇ１は汚れなし、Ｇ２は汚れが軽微である（基準であるデュポン製  ＨＰＪ  厚さ３０μのチューブ被覆コロ）、Ｇ３は汚れがはっきり認められる、とした、なお、Ｇ２以下が、軽微に汚れても次にくる紙等が汚れを除去してくれるため、実用上使用可である。
【００５０】
また、転写材としてオーバヘッドプロジェクタ（ＯＨＰ）用の透明シートを使用し、そこに画像を形成して光を透過した際に白濁する部分があるか否かを目視により判定し、完全に白濁する部分があれば×の評価をし、実用上問題ないが若干白濁する部分があれば△の評価をし、白濁する部分がなければ〇の評価とした。
【００５１】
また、転写材搬送能力を評価するために、オーバヘッドプロジェクタ（ＯＨＰ）用の透明シートを使用し、普通紙と同じ速度で通紙したときに紙と同様に搬送できるか１００枚流してジャムが起きるか起きないかで搬送性の評価を実施する。
【００５２】
その実験結果を表１に示すように、本実施形態である充実構造のフッ素樹脂からなる離型層７の表面粗さを４μｍから１０μｍとしたものは良好な評価が得られたが、表面粗さを１４μｍとしたものは、若干白濁する部分が表われたため△の評価となった。一方、充実構造のフッ素樹脂からなる離型層７の表面粗さを１μｍから１４μｍとしたものは良好な評価が得られたが、表面粗さを１μｍとしたものは、表面が平滑化されすぎて若干搬送のが低下したため△の評価となった。
【００５３】
一方、比較例のためのに、ＰＴＦＥ樹脂をコーティング（塗布形成）した離型層のものは、離型性が全体的にＧ２より悪く、また、薄く加工できないため、厚みのばらつきが５μと大きく、下層の弾性層を有効活用できないため、搬送性に大きな差となって表れた。
【００５４】
したがって、本実施形態の搬送コロ２（コロ４）は、比較例に比べ、表面粗さ（Ｒａ）が高くても、高い離型性を示し、白濁する部分のない良好な画像が得られると共に、転写材の搬送能力が向上していることがわかる。特に、本実施形態では、より効果的には、各離型層７の表面粗さを１〜１０μｍにするとよいことがわかる。また、充実構造のフッ素樹脂からなる離型層７は上記のように薄膜で上記特性を得られているため、下層の弾性体（シリコーンゴム）に起因する弾性特性が十分発揮される。
【００５５】
以上説明したように、本実施形態では、トナーが定着部で液状になるような場合であっても、コロ４の外周面とＲ形状に形成された部分の表面は、フッ素樹脂からなる離型層で覆われているので、そのコロにトナーが付着しにくく、トナーがコロに転移して、それがオフセットにより次に搬送されてくる転写材に付着してしまうのを防止することができる。そして、フッ素樹脂として充実構造のフッ素樹脂を適用するため、転写材を良好に搬送可能なように表面粗さを持たしても、離型性が十分付与されるので、転写材上のトナーの付着を防止しつつ、転写材の搬送能を向上することが可能となる。
【００５６】
なお、搬送コロは、図４に示したような外周面４ａ′を円弧状にした搬送コロ２′としてもよい。以上、この発明による搬送コロを画像形成装置の排紙コロに適用した場合の実施の形態について説明したが、この発明による搬送コロは排紙コロと定着部との間に搬送コロがある場合には、その搬送コロにも適用するとよい。
【図面の簡単な説明】
【００５７】
【図１】この発明による画像形成装置の搬送コロの一実施形態例を一部断面にして示す正面図である。
【図２】同じくその搬送コロを排紙コロとして使用した画像形成装置の排紙系付近を示す概略図である。
【図３】同じくその搬送コロを構成するコロ軸を示す正面図である。
【図４】外周面を円弧状とした搬送コロの実施の形態を部分的に示す縦断面図である。
【図５】串型状にコロを配置した搬送コロの例を示す正面図である。
【図６】ローラ形状をした搬送ローラの例を転写材と共に示す斜視図である。
【図７】コロの外周面と両側面との間の角部を全周に亘ってＲ形状部とした搬送コロの例を部分的に示す正面図である。
【図８】コロの角部をＲ形状としたコロを金型で形成した場合にそのコロの表面に型割面に対応して微小な段部ができる様子を説明するために搬送コロを縦方向に断面にした図である。
【符号の説明】
【００５８】
１，２，２′：搬送コロ
３，４：コロ
４ａ，４ａ′：外周面
４ｂ，４ｃ：側面
４ｄ：Ｒ形状部
５，６：コロ軸
７：離型層
１０：定着部
【図１】
2006089172.tif 000004
【図２】
2006089172.tif 000005
【図３】
2006089172.tif 000006
【図４】
2006089172.tif 000007
【図５】
2006089172.tif 000008
【図６】
2006089172.tif 000009
【図７】
2006089172.tif 000010
【図８】
2006089172.tif 000011